"耐衝撃試験における傷面積率が0.15以下であり、JISK7124に基づく引張弾性率が、50MPa~3500MPa、曲げ強度が、2.0×107~55×1010μm3MPaであり、写像鮮明性が、70以上であり、厚さが、45~250μmであることを特徴とするガラス用保護シート。定荷重剥離試験における剥がれ速度が、500mm/min以下であることを特徴とする請求項1に記載のガラス用保護シート。少なくとも片面に粘着剤層を有することを特徴とする請求項1又は2に記載のガラス用保護シート。本発明は、このような事情に照らし、作業性、接着信頼性、視認性、および耐衝撃性に優れたガラス用保護シートを提供することを目的とする。本発明者らは、前記課題を達成すべく鋭意研究を重ねた結果、以下に示すガラス用保護シートにより前記目的を達成できることを見出し、本発明を完成するに至った。すなわち、本発明のガラス用保護シートは、耐衝撃試験における傷面積率が0.15以下であり、JISK7124に基づく引張弾性率が、50MPa~3500MPa、曲げ強度が、2.0×107~55×1010μm3MPaであり、写像鮮明性が、70以上であり、厚さが、45~250μmであることを特徴とする。本発明のガラス用保護シートは、定荷重剥離試験における剥がれ速度が、500mm/min以下であることが好ましい。本発明のガラス用保護シートは、少なくとも片面に粘着剤層を有することが好ましい。本発明のガラス用保護シートは、所望の厚さや引張弾性率に調整し、更に、傷面積率や曲げ強度を調整することにより、作業性、接着信頼性、視認性、および耐衝撃性に優れたガラス用保護シートを得ることができ、有用である。以下、本発明の実施の形態について詳細に説明する。本発明のガラス用保護シートは、それ自体で支持体としても機能するものであれば特に限定されず使用できるが、前記支持体としては、例えば、ポリオレフィン、及び/又は、ポリエステルから形成されることが好ましく、ポリプロピレン層、ポリエチレン層、及び、ポリエチレンテレフタレート層からなる群より選択される少なくとも1層から形成されることがより好ましく、ポリプロピレン層/ポリエチレン層/ポリプロピレン層からなる3層構造を有する支持体であることが特に好ましい。ポリオレフィンや、ポリエステルから形成される層ガラス用保護シートは、視認性や貼り合わせ時の作業性の点で、優れているため、好ましい。なお、本発明において、シートとは、平面状の材料を意味し、通常、テープ、フィルムに加えて、ロール等とよばれるものを含む。前記ポリプロピレン層/ポリエチレン層/ポリプロピレン層からなる3層構造を少なくとも含む多層構造の樹脂層からなる支持体としては、本発明の効果を損なわない範囲で、各層の層間や表面にその他の層を含んでいてもよい。前記ポリプロピレン層に用いられるポリプロピレンは、透明性、耐熱性に優れ、ある程度の耐衝撃性を有する材料であるが、カールなどの現象は発生してしまう場合がある。そこで、前記3層構造においては上述のようにポリエチレン層とポリプロピレン層を組み合わせて用いることにより、耐衝撃性、耐候性、接着性をバランスよく奏するガラス用保護シートとなることを見出した。また、ガラス用保護シートの最外層にポリプロピレン層を設けることにより、透明性により優れたものとすることができる。前記ポリエチレン層ポリエチレン系樹脂層としては、たとえば、エチレン系ポリマー低密度、高密度、リニア低密度等、エチレンαオレフィン共重合体などのオレフィン系ポリマー、エチレン酢酸ビニル共重合体、エチレンメタクリル酸メチル共重合体、エチレンプロピレン共重合体、エチレンプロピレンαオレフィン共重合体などのエチレンと他モノマーとのオレフィン系ポリマーなどからなる樹脂層があげられる。また、ポリエチレン層に用いられるこれらのポリマーは単独で使用してもよく、また2種以上を混合して使用してもよい。これらのポリエチレン層を用いることにより、耐候性、耐衝撃性、ならびに、最外層および他層との密着性の観点において好ましいものとなる。前記ポリエチレン層の厚さは、それぞれ20~150μm、特に30~100μmが一般的であるが、これに限定されない。前記ポリプロピレン層ポリプロピレン系樹脂層としては、たとえば、プロピレン系ポリマーホモポリマー、分子鎖中にプロピレン以外のエチレンまたは他のコモノマーをランダムに挿入したランダム共重合ポリマー以下、ランダムポリプロピレンという、エチレンプロピレン共重合体、プロピレンαオレフィン共重合体、エチレンプロピレンαオレフィン共重合体などのオレフィン系ポリマーなどのプロピレンと他モノマーとのオレフィン系ポリマーなどからなる樹脂層があげられる。また、ポリプロピレン層に用いられるこれらのポリマーは単独で使用してもよく、また2種以上を混合して使用してもよい。これらのポリプロピレン層を用いることにより、耐候性、耐衝撃性、ならびに、他層との密着性の観点において好ましいものとなる。前記ポリプロピレン層の厚さは、それぞれ5~40μm、特に5~30μmが一般的であるが、これに限定されない。また、前記ポリエチレン層と前記ポリプロピレン層の層間の密着性を向上させるために、前記ポリプロピレン層に改質剤を含有させる手法、またはポリエチレンユニットを含有するポリプロピレン層ポリプロピレン系樹脂層を用いることができる。上述の接着性を向上させるためにポリプロピレン層に用いる樹脂としては、たとえば、非晶性軟質ポリプロピレン系材料やポリプロピレンのブロックコポリマーブロックポリプロピレンなどをあげることができる。また、より具体的な例としては、たとえば、タフセレン住友化学製などがあげられる。また、前記ポリプロピレン層におけるポリエチレンユニットの含有量は0~20重量であることが好ましく、透明性の観点からはより少ないことがより好ましい。ポリエチレンユニットの含有量が20重量以上であると、ポリプロピレンユニットとポリエチレンユニットが相分離しやすくなり、透明性が得られなくなる場合がある。前記3層構造を含む樹脂層や、その他支持体として使用されるガラス用保護シートの厚さは、45~250μmであり、48~200μmが好ましく、50~150μmがより好ましく、60~120μmが特に好ましい。厚さが250μmを超えると、反発性が大きくなり、45μm未満であると、傷面積率が大きくなるため、好ましくない。また、他の樹脂層、粘着剤層、下塗り剤等との密着性を向上させるため、支持体または各樹脂層の表面には、コロナ処理、プラズマ処理、紫外線処理などの表面処理をおこなってもよい。また、支持体樹脂層には適宜背面処理を行ってもよい。また、耐候性の観点より、本発明の視認性等を損なわない範囲内で、前記支持体または各樹脂層に耐候安定剤を用いた処理を適宜行うことができる。前記耐候安定剤紫外線吸収剤、光安定剤、酸化防止剤を用いた処理は、前記樹脂層表面に塗布処理、または転写処理、前記樹脂層への練りこみ等によっておこなうことができる。前記紫外線吸収剤としては、たとえば、ベンゾトリアゾール系紫外線吸収剤やトリアジン系紫外線吸収剤、ベンゾフェノン系紫外線吸収剤など公知の紫外線吸収剤を適宜使用することができる。これらの紫外線吸収剤は単独で使用してもよく、また2種以上を混合して使用してもよい。前記紫外線吸収剤の添加量は、各樹脂層のベースポリマー100重量部に対して、5重量部以下が好ましく、より好ましくは3重量部以下、さらに好ましくは0.1~1重量部程度である。前記光安定剤としては、たとえば、ヒンダードアミン系光安定剤やベンゾエート系光安定剤など公知の光安定剤を適宜使用することができる。これらの光安定剤は単独で使用してもよく、また2種以上を混合して使用してもよい。前記光安定剤の添加量は、各樹脂層のベースポリマー100重量部に対して、5重量部以下が好ましく、より好ましくは3重量部以下、さらに好ましくは0.1~1重量部程度である。前記酸化防止剤としては、たとえば、ヒンダードフェノール系酸化防止剤、リン系加工熱安定剤、ラクトン系加工熱安定剤、イオウ系耐熱安定剤など公知の酸化防止剤を適宜使用することができる。これらの酸化防止剤は単独で使用してもよく、また2種以上を混合して使用してもよい。前記酸化防止剤の添加量は、各樹脂層のベースポリマー100重量部に対して、3重量部以下が好ましく、より好ましくは1重量部以下、さらに好ましくは0.01~0.5重量部程度である。また、本発明の効果を損なわない範囲内で、前記支持体または各樹脂層に難燃剤、不活性無機粒子、有機粒子、滑剤、帯電防止剤など任意の添加剤も配合することができる。また、本発明は、ガラス用の保護シートとして用いられるため、支持体として耐熱性および耐溶剤性を有すると共に可とう性を有する樹脂フィルムであることが好ましい。支持体支持フィルムが可とう性を有することにより、ロールコーターなどによって、粘着剤溶液粘着剤組成物を塗布することができ、ロール状に巻き取ることができる。また、前記支持体樹脂層には、必要に応じて、シリコーン系、フッ素系、長鎖アルキル系もしくは脂肪酸アミド系の離型剤、シリカ粉等による離型および防汚処理や酸処理、アルカリ処理、プライマー処理、塗布型、練り込み型、蒸着型などの静電防止処理をすることもできる。また、本発明のガラス用保護シートにおいて、耐衝撃性試験における傷面積率が0.15以下であり、0.13以下であることが好ましく、0.11以下であることがより好ましく、0.10以下であることが更に好ましい。前記傷面積率を有するガラス用保護シートは、屋外等での長期保管、流通過程を経るガラス保護用途向けとして特に衝撃に対する強さの目安となる点で、適したものとなる。本発明における耐衝撃性試験耐衝撃性の評価は、試験片寸法のガラスに作製したガラス用保護シートを貼り付けたサンプルを用い、下記試験条件にて飛石試験機スガ試験機製、JA-400により試験を行い、試験後の各被着体の一定面積あたりの傷面積率を下記式により算出したものをいう。傷面積率=傷部分の総面積/全体の面積×100なお、前記傷面積率を調整する方法としては、特に限定されないが、本発明のガラス用保護シート支持体の引張弾性率及び厚さを、所望の範囲に調整することにより、得られる。具体的には、引張弾性率の高いポリエチレンテレフタレートやポリカーボネート等のポリエステルを使用することが好ましい。また、ポリエチレンやポリプロピレンなどのポリオレフィンを使用する場合には、結晶化状態を、高結晶であるホモポリマーや、メタロセン等の触媒を用いることにより調整することができる。引張弾性率が所望の範囲高弾性率に含まれるように調整し、更に厚さを調整することが挙げられる。なお、一般に結晶化度の高いポリオレフィンは、引張弾性率が高くなる傾向にある。また、本発明のガラス用保護シートにおいて、JISK7124に基づく引張弾性率が、50MPa~3500MPaであり、100MPa~3450MPaであることが好ましく、200MPa~3400MPaであることがより好ましい。前記引張弾性率を有するガラス用保護シートは、屋外等での長期保管、流通過程を経るガラス保護用途向けとして、特に前記範囲の高弾性率のガラス用保護シートは、硬く、保護機能を十分に備える点で、シート自体を薄くすることができるため、視認性の向上にもつながる点で、適したものとなる。なお、本発明における引張弾性率は粘着剤層を含む場合においても、支持体として機能するガラス用保護シートのみの値を示している。また、本発明のガラス用保護シートにおいて、曲げ強度が、2.0×107~55×1010μm3MPaであり、5.0×107~4.0×1010μm3MPaであることが好ましく、6.0×107~3.0×1010μm3MPaであることがより好ましい。前記曲げ強度を有するガラス用保護シートは、屋外等での長期保管、流通過程を経るガラス保護用途向けとして、特に前記範囲の曲げ強度を有するガラス用保護シートは、被着体に対して、優れた追従性を有し、この特性が、作業性や接着信頼性にもつながる点で、適したものとなる。なお、本発明における曲げ強度は、下記の式により算出した。曲げ強度μm3MPa=サンプルの厚さ3×引張弾性率また、本発明のガラス用保護シートにおいて、写像鮮明性が、70以上であることが好ましく、75以上がより好ましく、80以上が特に好ましい。前記写像鮮明性を有するガラス用保護シートは、屋外等での長期保管、流通過程を経るガラス保護用途向けとして、特に視認性向上を図るという点で、適したものとなる。なお、写像鮮明性を評価する理由としては、例えば、自動車のフロントガラスなどに前記ガラス用保護シートを貼付して運転する際に、前方のゆがみや、ぼやけの発生が起こることがなく、視認性が良好であることを確認するための判断基準として、測定するものである。なお、前記写像鮮明性を調整する方法としては、特に限定されないが、本発明のガラス用保護シート支持体として用いることができ、内部ヘイズ値の比較的小さなものを使用することが好ましい。具体的には、内部ヘイズ値の小さいポリエチレンテレフタレートやポリカーボネート等のポリエステルを使用し、前記ポリエステルの表面粗さを調整し、更に、前記ポリエステルの流動性を、例えば、メルトフローレートMFR;試験温度230°C、荷重216kgで、20g/10minJISK7210に準拠して測定のものを使用することにより、写像鮮明性の調整を行う事ができる。また、ポリエチレンやポリプロピレンなどのポリオレフィンを使用する場合には、触媒として、メタロセン等を使用することにより、分子量分布を小さくすることや、低分子量の成分を少なくすることMw≦5000の成分を1.0重量以下に抑制が可能となり、所望の写像鮮明性を得ることができる。さらに、本発明のガラス用保護シートにおいて、内部ヘイズ値が10.0以下であることが好ましく、5.0以下であることがより好ましく、3.0以下であることがさらに好ましく、2.0以下であることがなお好ましく、1.5以下であることが特に好ましい。自動車等のガラスの表面保護用に用いるためには、保管や流通過程において、保護シートを貼り付けた状態で、個々の自動車を随時動かす必要があるため、前記ヘイズ値を有するガラス用保護シートは、このように屋外等での長期保管、流通過程を経る自動車ガラス等の保護用途向けとして特に適したものとなる。本発明のガラス用保護シートは、JISB0601に基づくガラスへの非貼付面の表面粗さRa:算術平均粗さが、0.35μm以下であることが好ましく、0.30μm以下がより好ましく、0.25μm以下が特に好ましい。前記表面粗さRaが、0.35μmを超えると、写像鮮明性の低下を招き、好ましくない。なお、前記表面粗さを調整する方法としては、特に限定されないが、例えば、製膜時のシート原料である樹脂の粘度を下げることや、押出ダイスと樹脂界面の面粗れを防止する目的で、せん断速度を下げること等により、可能となる。より具体的には、樹脂粘度を下げる手法としては、押出ダイスの樹脂温度を180~300°Cの範囲に調整する方法等が挙げられ、その際の粘度が、MFRが20g10min以下になるように調整したり、また、せん断速度を下げる手法としては、製膜時のライン速度を150m/min以下に調整したり、押出ダイスのリップ幅を0.5~4.0mmとすること等により、表面粗さRaを調整することができる。また、前記表面粗さは、ガラス用保護シート表面のうねりにも相関性を有するものと推測され、これらの値を前記範囲に調整することにより、うねりを調整することになり、最終的に写像鮮明性そのものを向上させることができる。また、本発明のガラス用保護シートにおいて、定荷重剥離試験における剥がれ速度m/minが、500mm/min以下であることが好ましく、300mm/min以下がより好ましく、200mm/min以下が特に好ましい。前記剥がれ速度を有するガラス用保護シートは、屋外等での長期保管、流通過程を経るガラス保護用途向けとして、特に接着信頼性の向上を図るという点で、適したものとなる。なお、前記剥がれ速度を調整する方法としては、特に限定されないが、本発明のガラス用保護シートが、粘着剤層を有さない場合には、上述した表面粗さ等を所望の範囲に調整することにより、前記剥がれ速度を調整することができ、本発明にガラス用保護シートが、粘着剤層を有する場合には、前記粘着剤層に使用される架橋剤の配合量や、ポリマーの種類により、調整することができる。本発明のガラス用保護シートにおいて、風剥がれ性mm/20s:20秒間における剥離距離剥がれ距離mmが、0.5~60mm/20sが好ましく、1~55mm/20sがより好ましく、1~50mm/20sが特に好ましい。前記風剥がれ性を有するガラス用保護シートは、屋外等での長期保管、流通過程を経るガラス保護用途向けとして、特に接着信頼性の向上を図るという点で、適したものとなる。なお、前記風剥がれ性を調整する方法としては、特に限定されないが、本発明のガラス用保護シートが、粘着剤層を有さない場合には、上述した表面粗さ等を所望の範囲に調整することにより、前記風剥がれ性を調整することができ、本発明にガラス用保護シートが、粘着剤層を有する場合には、前記粘着剤層に使用される架橋剤の配合量や、ポリマーの種類により、調整することができる。本発明のガラス用保護シートにおいて、ガラスに貼付した際の接着力が、0.1~10N/25mmが好ましく、0.2~5N/25mmがより好ましい。0.1N/25mm未満であると、接着信頼性が劣ることになり、一方で、10N/25mmを超えると、ガラス表面からガラス用保護シートを剥離することが困難となり、作業性が著しく低下するため、好ましくない。なお、前記接着力を調整する方法としては、特に限定されないが、本発明のガラス用保護シートが、粘着剤層を有さない場合には、上述した表面粗さ等を所望の範囲に調整することにより、前記接着力を調整することができ、本発明にガラス用保護シートが、粘着剤層を有する場合には、前記粘着剤層に使用される架橋剤の配合量や、ポリマーの種類により、調整することができる。本発明のガラス用保護シートは、少なくとも片面に粘着剤層を有することが好ましく、それ自体で粘着剤層として機能するものであれば、特に限定されず使用できるが、例えば、前記粘着剤層を形成する粘着剤としては、例えば、アクリル系、天然ゴム系、合成ゴム系、エチレン-酢酸ビニル共重合体系、エチレン-アクリル酸エステル系、スチレン-イソプレンブロック共重合体、スチレン-ブタジエンブロック共重合体系、ポリウレタン系、ポリエステル系などの各種粘着剤があげられる。これらの粘着剤の中でも透明性が高く、視認性という点でも優れ、被着体への良好な密着特性を発現しやすいという理由から、アクリル系粘着剤が好適に用いられる。前記アクリル系粘着剤は、アクリル系ポリマーを含有し、前記アクリル系ポリマーが、モノマー単位として、炭素数2~14のアルキル基を有するメタアクリレートを含有することが好ましい。なお、本発明におけるメタアクリル系ポリマーとは、アクリル系ポリマーおよび/またはメタクリル系ポリマーをいう。またメタアクリレートとは、アクリレートおよび/またはメタクリレートをいい、メタアクリルとは、アクリルおよび/またはメタアクリルをいう。前記メタアクリル系ポリマーとしては、モノマー単位として、アルキル基を有するメタアクリル系モノマーメタアクリル酸アルキルエステルなどを適宜用いることができる。これらのモノマー化合物は単独で使用してもよく、また2種以上を混合して使用してもよい。前記メタアクリル酸アルキルエステルとしては、たとえば、炭素数2~14のアルキル基を有するメタメタアクリレートであれば特に制限はないが、炭素数3~13が好ましく、4~12のものがより好ましい。また、前記アルキル基は、直鎖または分岐鎖のいずれも使用できるが、ガラス転移点が低いことから分岐鎖のものが好ましい。また、その他のアルキル基を有するメタアクリル系モノマーメタアクリル酸アルキルエステルなどを適宜用いることができ、たとえば、ケイ素原子を含有するシラン系モノマーなどがあげられる。前記メタアクリル酸アルキルエステルとして、より具体的には、たとえば、エチルメタアクリレート、プロピルメタアクリレート、n-ブチルメタアクリレート、イソブチルメタアクリレート、sec-ブチルメタアクリレート、t-ブチルメタアクリレート、へキシルメタアクリレート、2-エチルヘキシルメタアクリレート、シクロヘキシルメタアクリレート、t-ブチルシクロヘキシルメタアクリレート、イソアミルメタアクリレート、n-ペンチルメタアクリレート、イソペンチルメタアクリレート、シクロペンチルメタアクリレート、n-オクチルメタアクリレート、イソオクチルメタアクリレート、シクロオクチルメタアクリレート、n-ノニルメタアクリレート、イソノニルメタアクリレート、n-デシルメタアクリレート、イソデシルメタアクリレート、n-ドデシルメタアクリレート、イソミリスチルメタアクリレート、n-トリデシルメタアクリレート、n-テトラデシルメタアクリレートなどがあげられる。なかでも、エチルメタアクリレート、n-ブチルメタアクリレート、イソブチルメタアクリレート、sec-ブチルメタアクリレート、t-ブチルメタアクリレート、2-エチルヘキシルメタアクリレートなどが好適に用いられる。前記メタアクリル酸アルキルエステルのモノマー全体に占める含有量としては、40~99.9重量が用いることが好ましく、50~99重量であることがより好ましく、60~98重量であることが特に好ましい。なお、40重量未満では、ガラス面に対する接着力の低下を招く場合がある。さらに、前記メタアクリル系ポリマーにおけるモノマー単位として、官能基含有モノマーが用いられる。かかる官能基含有モノマーは、主として、基材への密着性を向上させ、また被着体への初期接着性を良くするために用いられる。本発明における官能基含有モノマーとは、分子内に1つ以上のカルボキシル基、酸無水物基、水酸基などの官能基を有するモノマーをいい、たとえば、カルボキシル基含有モノマー、酸無水物基含有モノマー、ヒドロキシル基含有モノマーなどがあげられる。なかでも、本発明においてはヒドロキシル基含有モノマーが接着信頼性を向上させやすいこともありより好適に用いられる。前記カルボキシル基含有モノマーとしては、たとえば、アクリル酸、メタクリル酸、カルボキシエチルメタアクリレート、カルボキシペンチルメタアクリレート、イタコン酸、マレイン酸、フマル酸、クロトン酸などがあげられる。なかでも、特にアクリル酸、およびメタクリル酸が好ましく用いられる。前記酸無水物基含有モノマーとしては、たとえば、無水マレイン酸、無水イタコン酸などがあげられる。前記ヒドロキシル基含有モノマーとしては、たとえば、2-ヒドロキシエチルメタアクリレート、2-ヒドロキシプロピルメタアクリレート、4-ヒドロキシブチルメタアクリレート、2-ヒドロキシヘキシルメタアクリレート、6-ヒドロキシヘキシルメタアクリレート、8-ヒドロキシオクチルメタアクリレート、10-ヒドロキシデシルメタアクリレート、12-ヒドロキシラウリルメタアクリレート、4-ヒドロキシメチルシクロへキシルメチルアクリレート、N-メチロールメタアクリルアミド、N-ヒドロキシメタアクリルアミド、ビニルアルコール、アリルアルコール、2-ヒドロキシエチルビニルエーテル、4-ヒドロキシブチルビニルエーテル、ジエチレングリコールモノビニルエーテルなどがあげられる。本発明において、上述の官能基含有モノマーは、単独で使用しても良く、また2種以上を混合して使用してもよいが、全体としての含有量はメタアクリル系ポリマーのモノマー全体において、0.1~15重量であり、3~10重量であることが好ましく、5~10重量であることがより好ましい。0.1重量未満では、基材との密着性が低下する場合があり、一方、15重量を越えると、接着力の経時上昇を招く場合がある。本発明の粘着剤層に用いられるモノマー単位として、前記メタアクリル酸アルキルエステルおよび/または前記官能基含有モノマーと共重合可能なビニル系モノマーが用いることも可能である。前記共重合可能なビニル系モノマーとは、主として、初期接着力や経時接着力の調整、さらには凝集力の調整などの目的で必要に応じて用いられる。前記共重合可能なビニル系モノマーとして、たとえば、スルホン酸基含有モノマー、リン酸基含有モノマー、シアノ基含有モノマー、ビニルエステルモノマー、芳香族ビニルモノマーなどの凝集力耐熱性向上成分や、アミド基含有モノマー、アミノ基含有モノマー、イミド基含有モノマー、エポキシ基含有モノマー、ビニルエーテルモノマーなどの接着力向上や架橋化基点としてはたらく官能基を有す成分などを適宜用いることができる。これらの共重合可能なビニル系モノマーは単独で使用してもよく、また2種以上を混合して使用してもよい。前記スルホン酸基含有モノマーとしては、たとえば、スチレンスルホン酸、アリルスルホン酸、2-メタアクリルアミド-2-メチルプロパンスルホン酸、メタアクリルアミドプロパンスルホン酸、スルホプロピルメタアクリレート、メタアクリロイルオキシナフタレンスルホン酸などがあげられる。前記リン酸基含有モノマーとしては、たとえば、2-ヒドロキシエチルアクリロイルホスフェートがあげられる。前記シアノ基含有モノマーとしては、たとえば、アクリロニトリル、メタクリロニトリルなどがあげられる。前記ビニルエステルモノマーとしては、たとえば、酢酸ビニル、プロピオン酸ビニル、ラウリン酸ビニル、ビニルピロリドンなどがあげられる。前記芳香族ビニルモノマーとしては、たとえば、スチレン、クロロスチレン、クロロメチルスチレン、α-メチルスチレン、ベンジルメタアクリレートなどがあげられる。前記アミド基含有モノマーとしては、たとえば、アクリルアミド、メタクリルアミド、ジエチルメタアクリルアミド、N-ビニルピロリドン、N-ビニル-2-ピロリドン、N-メタアクリロイルピロリドン、N,N-ジメチルアクリルアミド、N,N-ジメチルメタクリルアミド、N,N-ジエチルアクリルアミド、N,N-ジエチルメタクリルアミド、N,N’-メチレンビスアクリルアミド、N,N-ジメチルアミノプロピルアクリルアミド、N,N-ジメチルアミノプロピルメタクリルアミドなどがあげられる。前記アミノ基含有モノマーとしては、たとえば、N,N-ジメチルアミノエチルメタアクリレート、N,N-ジメチルアミノプロピルメタアクリレート、N-メタアクリロイルモルホリン、メタアクリル酸アミノアルキルエステルなどがあげられる。前記イミド基含有モノマーとしては、たとえば、シクロヘキシルマレイミド、イソプロピルマレイミド、N-シクロヘキシルマレイミド、イタコンイミドなどがあげられる。前記エポキシ基含有モノマーとしては、たとえば、グリシジルメタアクリレート、アリルグリシジルエーテルなどがあげられる。前記ビニルエーテルモノマーとしては、たとえば、メチルビニルエーテル、エチルビニルエーテル、イソブチルビニルエーテルなどがあげられる。本発明において、前記共重合可能なビニル系モノマーは、単独で使用しても良く、また2種以上を混合して使用してもよいが、全体としての含有量は、前記メタアクリル系ポリマーのモノマー全体において、0~45重量であることが好ましい。45重量を超えると、初期接着力の低下を招く場合があり、好ましくない。本発明に用いられるメタアクリル系ポリマーは、重量平均分子量が好ましくは10万以上、より好ましくは30万以上、特に好ましくは50万以上である。重量平均分子量が10万より小さい場合は、耐久性に乏しくなり、粘着剤層の凝集力が小さくなることにより糊残りを生じる傾向がある。一方、作業性の観点より、前記重量平均分子量は200万以下が好ましく、150万以下がより好ましい。なお、重量平均分子量はGPCゲルパーミエーションクロマトグラフィーにより測定して得られたポリスチレン換算値である。また、粘着性能のバランスが取りやすい理由から、前記メタアクリル系ポリマーのガラス転移温度Tgとしては、0°C以下通常-100°C以上が好ましく、-10°C以下がより好ましく、-30°C以下が特に好ましい。ガラス転移温度が0°Cより高い場合、ポリマーが流動しにくく被着体への濡れが不十分となり、被着体とガラス用保護シートの粘着剤層との間に発生するフクレの原因となる傾向がある。また、本発明のガラス用保護シートは屋外使用、特に低温環境下で使用される場合があるが、低温での接着性の観点からは前記ガラス転移温度Tgがより低温のほうが好ましい。なお、メタアクリル系ポリマーのガラス転移温度Tgは、用いるモノマー成分や組成比を適宜変えることにより前記範囲内に調整することができる。なお、ガラス転移温度Tg°Cは、一般的な値を採用してよく、たとえば、PolymerHandbookFourthEditionJ.Brandupら編、1999JohnWileySons,IncVI章198から253項に記載されている数値等を用いることができる。また、新規ポリマーの場合には、粘弾性測定法剪断法、測定周波数:1Hzにおける損失正接tanδのピーク温度をガラス転移温度Tgとして採用すればよい。このような前記メタアクリル系ポリマーの製造は、溶液重合、塊状重合、乳化重合などの公知のラジカル重合法を適宜選択できるが、特に溶液重合が、一定の分子量を得るための温度調整や、原料の添加が容易である等の点で、好ましい。また、得られるメタアクリル系ポリマーは、ランダム共重合体、ブロック共重合体、グラフト共重合体などいずれでもよい。なお、溶液重合においては、重合溶媒として、たとえば、メチルエチルケトン、アセトン、酢酸エチル、テトラヒドロフラン、ジオキサン、シクロへキサノン、n-へキサン、トルエン、キシレン、メシチレン、メタノール、エタノール、n-プロパノール、イソプロパノール、水、各種水溶液などが用いられる。反応は窒素などの不活性ガス気流下で、通常、60~80°C程度で、4~10時間程度行われる。ラジカル重合に用いられる重合開始剤、連鎖移動剤などは特に限定されず適宜選択して使用することができる。本発明に用いられる重合開始剤としては、たとえば、2,2’-アゾビスイソブチロニトリル、2,2’-アゾビス2-アミジノプロパンジヒドロクロライド、2,2’-アゾビス[2-5-メチル-2-イミダゾリン-2-イルプロパン]ジヒドロクロライド、2,2’-アゾビス2-メチルプロピオンアミジン二硫酸塩、2,2’-アゾビスN,N’-ジメチレンイソブチルアミジン、2,2’-アゾビス[N-2-カルボキシエチル-2-メチルプロピオンアミジン]ハイドレート和光純薬製、VA-057などのアゾ系開始剤、過硫酸カリウム、過硫酸アンモニウムなどの過硫酸塩、ジ2-エチルヘキシルパーオキシジカーボネート、ジ4-t-ブチルシクロヘキシルパーオキシジカーボネート、ジ-sec-ブチルパーオキシジカーボネート、t-ブチルパーオキシネオデカノエート、t-ヘキシルパーオキシピバレート、t-ブチルパーオキシピバレート、ジラウロイルパーオキシド、ジ-n-オクタノイルパーオキシド、1,1,3,3-テトラメチルブチルパーオキシ-2-エチルヘキサノエート、ジ4-メチルベンゾイルパーオキシド、ジベンゾイルパーオキシド、t-ブチルパーオキシイソブチレート、1,1-ジt-ヘキシルパーオキシシクロヘキサン、t-ブチルハイドロパーオキシド、過酸化水素などの過酸化物系開始剤、過硫酸塩と亜硫酸水素ナトリウムの組み合わせ、過酸化物とアスコルビン酸ナトリウムの組み合わせなどの過酸化物と還元剤とを組み合わせたレドックス系開始剤などをあげることができるが、これらに限定されるものではない。前記重合開始剤は、単独で使用しても良く、また2種以上を混合して使用してもよいが、全体としての含有量は、モノマー全体100重量部に対して、0.005~1重量部程度であることが好ましく、0.02~0.6重量部程度であることがより好ましい。また、本発明においては、重合において連鎖移動剤を用いてもよい。連鎖移動剤を用いることにより、アクリル系ポリマーの分子量を適宜調整することができる。連鎖移動剤としては、たとえば、ラウリルメルカプタン、グリシジルメルカプタン、メルカプト酢酸、2-メルカプトエタノール、チオグリコール酸、チオグルコール酸2-エチルヘキシル、2,3-ジメルカプト-1-プロパノールなどがあげられる。これらの連鎖移動剤は、単独で使用しても良く、また2種以上を混合して使用してもよいが、全体としての含有量はモノマー全体100重量部に対して、0.01~0.1重量部程度である。本発明のメタアクリル系ポリマーは、前記のような構成を有するものである。また、本発明における粘着剤層は、前記メタアクリル系ポリマーをベースポリマーとするものである。一方、本発明のガラス用保護シートに用いられる粘着剤層は、前記メタアクリル系ポリマーをベースポリマーとする粘着剤組成物からなるものであり、前記粘着剤層は、前記粘着剤組成物を架橋してなるものから形成することもできる。その際、前記粘着剤組成物の架橋は、前記粘着剤組成物の塗布後に行うのが一般的であるが、架橋後の粘着剤組成物からなる粘着剤層を支持体などに転写することも可能である。前記架橋剤としては、前記使用するモノマーの官能基と反応結合形成可能な官能基を少なくとも2つ以上分子内に有する化合物が用いられ、ポリイソシアネート化合物、エポキシ化合物、オキサゾリン化合物、メラミン系樹脂、アジリジン誘導体、および金属キレート化合物などが用いられる。これらの化合物は単独で用いてもよいし、組み合わせて用いてもよい。前記ポリイソシアネート化合物としては、トリレンジイソシアネート、キシレンジイソシアネートなどの芳香族イソシアネート、イソホロンジイソシアネートなどの脂環族イソシアネート、ヘキサメチレンジイソシアネートなどの脂肪族イソシアネート、乳化型イソシアネートなどがあげられる。より具体的には、ポリイソシアネート化合物としては、たとえば、ブチレンジイソシアネート、ヘキサメチレンジイソシアネートなどの低級脂肪族ポリイソシアネート類、シクロペンチレンジイソシアネート、シクロヘキシレンジイソシアネート、イソホロンジイソシアネートなどの脂環族イソシアネート類、2,4-トリレンジイソシアネート、4,4’-ジフェニルメタンジイソシアネート、キシリレンジイソシアネートなどの芳香族ジイソシアネート類、トリメチロールプロパン/トリレンジイソシアネート3量体付加物日本ポリウレタン工業製、商品名コロネートL、トリメチロールプロパン/ヘキサメチレンジイソシアネート3量体付加物日本ポリウレタン工業製、商品名コロネートHL、ヘキサメチレンジイソシアネートのイソシアヌレート体日本ポリウレタン工業製、商品名コロネートHXなどのイソシアネート付加物、自己乳化型ポリイソシアネート日本ポリウレタン工業製、商品名アクアネート200などがあげられる。これらのポリイソシアネート化合物は単独で使用してもよく、また2種以上を混合して使用してもよい。前記オキサゾリン化合物としては、たとえば、2-オキサゾリン、3-オキサゾリン、4-オキサゾリン、5-ケト-3-オキサゾリン、エポクロス日本触媒製などがあげられる。これらの化合物は単独で用いてもよいし、組み合わせて用いてもよい。前記エポキシ化合物としては、たとえば、N,N,N’,N’-テトラグリシジル-m-キシレンジアミン商品名TETRAD-X、三菱瓦斯化学製や1,3-ビスN,N-ジグリシジルアミノメチルシクロへキサン商品名TETRAD-C、三菱瓦斯化学製、テトラグリシジルジアミノジフェニルメタン、トリグリシジル-p-アミノフェノール、ジグリシジルアニリン、ジグリシジル-o-トルイジンなどのポリグリシジルアミン化合物などがあげられる。これらの化合物は単独で用いてもよいし、組み合わせて用いてもよい。前記メラミン系樹脂としてはヘキサメチロールメラミン、水溶性メラミン系樹脂などがあげられる。前記アジリジン誘導体としては、たとえば、市販品としての商品名HDU相互薬工製、商品名TAZM相互薬工製、商品名TAZO相互薬工製などがあげられる。これらの化合物は単独で用いてもよいし、組み合わせて用いてもよい。前記金属キレート化合物としては、金属成分としてアルミニウム、鉄、スズ、チタン、ニッケルなど、キレート成分としてアセチレン、アセト酢酸メチル、乳酸エチルなどがあげられる。これらの化合物は単独で用いてもよいし、組み合わせて用いてもよい。前記架橋剤の使用量は、架橋すべきメタアクリル系ポリマーとのバランスにより、さらには、ガラス用保護シートとしての使用用途によって適宜選択される。メタアクリル系ポリマーの凝集力により、充分な耐候性、耐熱性を得るには、一般的には、前記メタアクリル系ポリマー100重量部に対して、1~10重量部含有されていることが好ましく、2~8重量部含有されていることがより好ましい。含有量が1重量部よりも少ない場合、架橋剤による架橋形成が不十分となり、溶剤不溶分率が低下する傾向があり、また、粘着剤層の凝集力が小さくなり、糊残りの原因となる傾向がある。一方、含有量が10重量部を超える場合、粘着剤層の初期接着力が不足し、また、ポリマーの凝集力が大きく、流動性が低下し、被着体への濡れが不十分となって、はがれの原因となる傾向がある。また、本発明のガラス用保護シートに用いられる粘着剤層は、前記メタアクリル系ポリマー100重量部に対し、さらに耐候安定剤0.1~5.0重量部含有することにより、より耐候性および再剥離性に優れたものとなる。また、前記耐候安定剤は0.1~3.0重量部用いることが好ましく、0.1~2.0重量部用いることがより好ましい。本発明における耐候安定剤とは、紫外線吸収剤、光安定剤、または酸化防止剤をいい、これらの化合物は耐候安定剤として、単独で使用してもよく、また2種以上を混合して使用してもよい。前記紫外線吸収剤としては、たとえば、ベンゾトリアゾール系紫外線吸収剤やトリアジン系紫外線吸収剤、ベンゾフェノン系紫外線吸収剤など公知の紫外線吸収剤を適宜使用することができる。これらの紫外線吸収剤は単独で使用してもよく、また2種以上を混合して使用してもよい。前記光安定剤としては、たとえば、ヒンダードアミン系光安定剤やベンゾエート系光安定剤など公知の光安定剤を適宜使用することができる。これらの光安定剤は単独で使用してもよく、また2種以上を混合して使用してもよい。前記酸化防止剤としては、たとえば、ヒンダードフェノール系酸化防止剤、リン系加工熱安定剤、ラクトン系加工熱安定剤、イオウ系耐熱安定剤など公知の酸化防止剤を適宜使用することができる。これらの酸化防止剤は単独で使用してもよく、また2種以上を混合して使用してもよい。さらに、本発明のガラス用保護シートに用いられる粘着剤層には、その他の公知の添加剤を含有していてもよく、たとえば、着色剤、顔料などの粉体、染料、界面活性剤、可塑剤、粘着性付与剤、表面潤滑剤、レベリング剤、界面活性剤、軟化剤、帯電防止剤、無機または有機の充填剤、金属粉、粒子状、箔状物などを使用する用途に応じて適宜添加することができる。また、これらの任意成分の配合量は、表面保護材の分野で通常用いられている使用量を用いることができる。本発明のガラス用保護シートを支持体として、前記シート上に粘着剤層を形成する方法は特に問わないが、たとえば、前記粘着剤組成物を剥離処理したセパレーターなどに塗布し、重合溶剤などを乾燥除去して粘着剤層を支持体に形成する方法、または支持体上に前記粘着剤組成物を塗布し、重合溶剤などを乾燥除去して粘着剤層を支持体に形成する方法などにより作製される。その後、粘着剤層の成分移行の調整や架橋反応の調整などを目的として養生エージング処理を行なってもよい。また、粘着剤組成物を支持体上に塗布してガラス用保護シート粘着剤層付きガラス用保護シート:粘着シートを作製する際には、支持体上に均一に塗布できるよう、該組成物中に重合溶剤以外の一種以上の溶媒溶剤を新たに加えてもよい。また、本発明に用いられる粘着剤層の形成方法としては、ガラス用保護シート粘着剤層付きガラス用保護シート:粘着シートの製造に用いられる公知の方法が用いられる。具体的には、たとえば、ロールコート、キスロールコート、グラビアコート、リバースコート、ロールブラッシュ、スプレーコート、ディップロールコート、バーコート、ナイフコート、エアーナイフコート、ダイコーターなどによる押出しコート法などの方法があげられる。また、前記粘着剤層の表面にはコロナ処理、プラズマ処理、紫外線処理などの表面処理をおこなってもよい。本発明においては、架橋された粘着剤層のゲル分率が、70~98重量となるように架橋剤の添加量を調整することが好ましく、80~97重量となるように添加量を調整することがより好ましく、85~97重量となるように添加量を調整することがさらに好ましい。ゲル分率が70重量より小さくなると、凝集力が低下するため耐久性や曲面接着性に劣る場合があり、98重量を超えると、接着性に劣る場合がある。前記粘着剤層のゲル分率とは、粘着剤層の乾燥重量W1gを酢酸エチルに浸漬した後、前記粘着剤層の不溶分を酢酸エチル中から取り出し、乾燥後の重量W2gを測定し、W2/W1×100として計算される値をゲル分率重量とした。より具体的には、たとえば、4フッ化エチレン樹脂膜日東電工製、ニトフロン、NTF1122、孔径:0.2μmに架橋後の粘着剤層をW1g約100mg採取した。次いで、前記サンプルを酢酸エチル中に約23°C下で7日間浸漬し、その後、前記サンプルを取り出し、130°Cで2時間乾燥し、得られた粘着剤層のW2gを測定した。このW1およびW2を前記の式に当てはめることにより、ゲル分率重量を求めた。所定のゲル分率に調整するためには、架橋剤の添加量を調整することとともに、架橋処理条件加熱処理温度、加熱時間などの影響を十分考慮する必要がある。また、かかる架橋処理は、粘着剤層の乾燥工程時の温度で行ってもよいし、乾燥工程後に別途架橋処理工程を設けて行ってもよい。なお、本発明においては、前記粘着剤層の乾燥後の厚みが5~50μm、好ましくは10~30μm程度となるように作製する。このような表面に、粘着剤層が露出する場合には、実用に供されるまで、剥離処理したセパレーター剥離シート、剥離ライナー等を含むで粘着剤層を保護してもよい。前記セパレーター剥離シート、剥離ライナーの構成材料としては、たとえば、ポリエチレン、ポリプロピレン、ポリエチレンテレフタレート、ポリエステルフィルムなどのプラスチックフィルム、紙、布、不織布などの多孔質材料、ネット、発泡シート、金属箔、およびこれらのラミネート体などの適宜な薄葉体などをあげることができるが、表面平滑性に優れる点からプラスチックフィルムが好適に用いられる。そのフィルムとしては、前記粘着剤層を保護し得るフィルムであれば特に限定されず、たとえば、ポリエチレンフィルム、ポリプロピレンフィルム、ポリブテンフィルム、ポリブタジエンフィルム、ポリメチルペンテンフイルム、ポリ塩化ビニルフィルム、塩化ビニル共重合体フィルム、ポリエチレンテレフタレートフィルム、ポリブチレンテレフタレートフィルム、ポリウレタンフィルム、エチレン-酢酸ビニル共重合体フィルムなどがあげられる。前記セパレーターの厚みは、通常5~200μm、好ましくは5~100μm程度である。前記セパレーターには、必要に応じて、シリコーン系、フッ素系、長鎖アルキル系もしくは脂肪酸アミド系の離型剤、シリカ粉などによる離型および防汚処理や、塗布型、練り込み型、蒸着型などの帯電防止処理もすることもできる。特に、前記セパレーターの表面にシリコーン処理、長鎖アルキル処理、フッ素処理などの剥離処理を適宜おこなうことにより、前記粘着剤層からの剥離性をより高めることができる。なお、前記の製造方法において、剥離処理したシート剥離シート、セパレーター、剥離ライナーは、そのままガラス用保護シートのセパレーターとして用いることができ、工程面における簡略化ができる。なお、本発明において、ガラス用保護シートとは、屋内屋外にて自動車等のガラス面を保護するフィルムを意味し、たとえば、小型自動車、普通乗用車、大型自動車、特殊車両、重機、またはオートバイなどのガラス面の保護向け用途に用いられるものをいう。本発明は、上述の構成を有することにより、ガラスの表面保護用であって、作業性、接着信頼性、視認性、および耐衝撃性に優れたガラス用保護シート粘着剤層付きガラス用保護シートとなる。以下、本発明の構成と効果を具体的に示す実施例等について説明する。なお、実施例等における評価項目は下記のようにして測定を行った。<分子量の測定>重量平均分子量は、GPC装置東ソー製、HLC-8120GPCを用いて測定を行った。測定条件は下記の通りである。溶離液:THF流速:0.5ml/min測定温度:40°Cカラム:TSKgelGMH-HS2本検出器:示差屈折計RIなお重量平均分子量はポリスチレン換算値にて求めた。<ガラス転移温度Tgの測定>ガラス転移温度Tg°Cは、各モノマーによるホモポリマーのガラス転移温度Tgn°Cとして下記の文献値を用い、下記の式により求めた。式:1/Tg273=ΣWn/Tgn273式中、Tg°Cは共重合体のガラス転移温度、Wn-は各モノマーの重量分率、Tgn°Cは各モノマーによるホモポリマーのガラス転移温度、nは各モノマーの種類を表す。文献値:2-エチルヘキシルアクリレート:-70°Cヒドロキシエチルアクリレート:-15°Cエチルアクリレート:-22°Cメチルメタクリレート:105°C<融点Tmの測定>ガラス用保護シート支持体として用いた各樹脂層のポリマーの融点Tm°Cについては、示差熱量計SIIナノテクノロジー社製、DSC6220を用い、2ndrunのTm昇温速度:10°C/分の値を測定することにより算出した。なお、前記2ndrunとは、一旦融点以上に昇温することにより材料の成形による熱履歴を除去した後、試料を冷却し、再度室温から昇温させながら吸熱ピークを読み取る方法のことをいう。<耐衝撃性>耐衝撃性の評価は、試験片寸法のガラスに作製したガラス用保護シートを、両面粘着テープ日東電工製、LA-25、25μmで貼り付け、これをサンプルとし、下記試験条件にて飛石試験機スガ試験機製、JA-400により試験を行い、試験後の各被着体の一定面積あたりの傷面積率を下記式により算出し数値化することにより評価した。傷面積率=傷部分の総面積/全体の面積×100なお、試験条件は以下の条件でおこなった。空気圧力:0.4MPa4kgf/cm2吹き付け距離:350mm飛石量:約400g/10sec石のサイズ:直径3~5mmサンプル寸法:幅90mm×高さ145mm試験環境:23°C×50RH<引張弾性率>JIS-K-7127に準拠し、精密万能試験機島津製作所製、オートグラフAG-ISを用い、ガラス用保護シートを用いて、引張試験を行い、最大傾きを2回測定し、その平均値を評価した。サンプル寸法:幅25mm×長さ50mm試験環境:23°C×50RH<曲げ強度>曲げ強度の評価は、前記引張弾性率で使用したサンプル厚みと、引張弾性率の値から、下記に式の基づき、算出して、評価した。曲げ強度μm3MPa=サンプルの厚さ3×引張弾性率<写像鮮明性>写像鮮明性の評価は、タッチパネル式写像鮮明性測定機スガ試験機製、ICM-ITを用いて、サンプルを透過する光を測定し、この光透過率を写像鮮明性として、評価した。サンプルとしては、縦70mm×横70mmの正方形にカットしたガラス用保護シートを使用した。測定方法としては、光学クシの方向と、サンプルのMD方向が同じであるとき、これをMD方向の測定結果とし、MD方向及びTD方向のそれぞれについて、2回ずつ測定し、平均値を測定結果とした。なお、MD方向及びTD方向の測定結果を比較したところ、MD方向間での測定結果に顕著な違いが確認できたため、表面粗さとの相関関係を示す際には、MD方向の測定結果を使用した。また、光源からの光の入射面については、サンプルの両面における測定を行った。その際の入射面の違いによる写像鮮明性の違いは認められなかったので、各々の面における測定結果の平均値を各サンプルの測定結果とした。なお、光学クシに入射する光が多いということは、光がまっすぐに透過することになり、つまりはサンプル表面のゆがみ表面粗さ等がないことを示し、視認性が良好という判断となる。<定荷重試験>マイクロスライドガラス松浪硝子工業製、MICROSLIDEGLASS、サイズ65mm×165mm、厚さ12~15mmの錫Snの未付着面錫上に、溶かしたガラスを流して、板硝子を作成するため、片面に錫が付着した状態となっている。に、幅20mm×長さ110mmのガラス用保護シート支持体、長さ方向:MD方向を、2kgのローラーを一往復させる方法で圧着し、23°C×50RHの環境下で30分間放置し、評価用サンプルを得た。前記評価用サンプルの端10mmを剥離して、30gの重りをクリップで固定し、前記評価用サンプルが完全に剥離し、落下するまでの時間を測定し、剥がれ速度mm/min.を算出した。<風剥がれ性試験>風剥がれ性の評価は、サンプル片寸法のガラスに、作製したガラス用保護シートを貼り付け、これをサンプルとし、下記試験条件にて飛石試験機スガ試験機製、JA-400により試験を行い、試験後の剥離距離を5点測定し、その平均値を評価した。なお、試験条件は以下の条件でおこなった。空気圧力:0.5MPa5kgf/cm2吹き付け距離:200mm吹き付け時間:20secサンプル寸法:縦50mm×横50mm接着面は縦40mm×横50mmとし、残りの縦10mm×横50mmについては、マスキングテープ貼り付け、初めから剥離部分を形成試験環境:23°C×50RH<粘着剤A溶液の調製>攪拌羽根、温度計、窒素ガス導入管、冷却器を備えた反応容器に、2-エチルヘキシルアクリレート100重量部、ヒドロキシエチルアクリレート4重量部、重合開始剤として2,2’-アゾビスイソブチロニトリルキシダ化学製0.2重量部、および酢酸エチルを仕込み、緩やかに攪拌しながら窒素ガスを導入して窒素置換した後、フラスコ内の液温を60°C付近に保って10時間重合反応を行い、アクリル系ポリマーA溶液固形分50重量を調製した。このアクリル系ポリマーAは、重量平均分子量55万、Tg=-60°Cであった。前記アクリル系ポリマーA溶液の固形分100重量部に対し、架橋剤として芳香族ポリイソシアネート日本ポリウレタン工業製、コロネートL4重量部を加えて均一に混合撹拌し、粘着剤A溶液を調製した。<粘着剤B溶液の調製>攪拌羽根、温度計、窒素ガス導入管、冷却器を備えた反応容器に、2-エチルヘキシルアクリレート90重量部、アクリル酸10重量部、重合開始剤として2,2’-アゾビスイソブチロニトリルキシダ化学製0.6重量部、および酢酸エチルを仕込み、緩やかに攪拌しながら窒素ガスを導入して窒素置換した後、フラスコ内の液温を60°C付近に保って10時間重合反応を行い、アクリル系ポリマーB溶液固形分45重量を調製した。このアクリル系ポリマーBは、重量平均分子量120万、Tg=-61°Cであった。前記アクリル系ポリマーB溶液の固形分100重量部に対し、架橋剤としてエポキシ化合物三菱化学製、TETRAD-C5重量部を加えて均一に混合撹拌し、粘着剤B溶液を調製した。<粘着剤C溶液の調製>攪拌羽根、温度計、窒素ガス導入管、冷却器を備えた反応容器に、2-エチルヘキシルアクリレート90重量部、アクリル酸10重量部、重合開始剤として2,2’-アゾビスイソブチロニトリルキシダ化学製0.6重量部、および酢酸エチルを仕込み、緩やかに攪拌しながら窒素ガスを導入して窒素置換した後、フラスコ内の液温を60°C付近に保って10時間重合反応を行い、アクリル系ポリマーC溶液固形分45重量を調製した。このアクリル系ポリマーCは、重量平均分子量120万、Tg=-61°Cであった。前記アクリル系ポリマーC溶液の固形分100重量部に対し、架橋剤としてエポキシ化合物三菱化学製、TETRAD-C7重量部を加えて均一に混合撹拌し、粘着剤C溶液を調製した。<ウレタンポリマー-アクリル系モノマー混合物の調製>攪拌羽根、温度計、窒素ガス導入管、冷却器を備えた反応容器に、アクリル酸5重量部、イソボニルアクリレートIBXA35.5重量部、アクリル酸n-ブチル9.5重量部、ポリオール成分としてポリオキシテトラメチレングリコール三菱化学製、PTMG、分子量:65036.4重量部を投入し、撹拌しながら、イソシアネート成分として水添キシリレンジイソシアネートHXDI13.6重量部を滴下し、65°Cで10時間反応させた後、4-ヒドロキシブチルアクリレート2重量部滴下し、更に、65°Cで1時間反応させて、ウレタンポリマー-アクリル系モノマー混合物固形分100重量を調製した。その後、架橋剤として、トリメチロールプロパン-トリアクリレート3重量部、光重合開始剤としてビス246-トリメチルベンゾイルフェニル-フォスフィンオキシドチバスペシャリティケミカルズ製、IRGACURE8190.15重量部を加えた。実施例1外面層/中間層/内面層=ポリプロピレン層/ポリエチレン層/ポリプロピレン層3層シートを厚さ比=1/2/1になるようにTダイ法にて、押出成型し、総厚さが70μmのガラス用保護シートを得た。前記ポリプロピレン層としては、ランダムポリプロピレン日本ポリプロ製、WINTEKWFK4TA、Tm:125°C、100重量部を使用し、前記ポリエチレン層としては、L-LDPEリニア低密度ポリエチレンプライムポリマー製、エボリューSP-0540、Tm:98°C、60重量部と、プライムポリマー製、エボリューSP-1540、Tm:113°C、40重量部を使用した。また、前記内面層の内面側をコロナ処理し、その処理面に前記粘着剤A溶液を塗布し、乾燥後の粘着剤層の厚さが10μmになるように、80°C×3分間加熱し、粘着剤層付きのガラス用保護シートを得た。実施例2外面層/中間層/内面層=ポリプロピレン層/ポリエチレン層/ポリプロピレン層3層シートを厚さ比=1/2/125μm/50μm/25μmになるようにTダイ法にて、押出成型し、総厚さを100μmになるように調製した以外は、実施例1と同様の方法にて、粘着剤層付きのガラス用保護シートを得た。実施例3外面層/中間層/内面層=ポリプロピレン層/ポリエチレン層/ポリプロピレン層3層フィルムの代わりに、厚さ50μmのポリエチレンテレフタレートPETフィルム東レ製、ルミラーS-10を用いた以外は、実施例1と同様の方法にて、粘着剤層付きのガラス用保護シートを得た。実施例4外面層/中間層/内面層=ポリプロピレン層/ポリエチレン層/ポリプロピレン層3層フィルムの代わりに、厚さ100μmのポリエチレンテレフタレートPETフィルム三菱化学ポリエステル製、ダイアホイルを用いた以外は、実施例1と同様の方法にて、粘着剤層付きのガラス用保護シートを得た。実施例5外面層/中間層/内面層=ポリプロピレン層/ポリエチレン層/ポリプロピレン層3層フィルムの代わりに、厚さ100μmのポリプロピレン層ランダムポリプロピレン日本ポリプロ製、WINTEKWFK4TA、Tm:125°C単層をTダイ法にて押出成型し、前記ポリプロピレン層の内面側をコロナ処理し、更に粘着剤A溶液の代わりに、粘着剤B溶液を用いたこと以外は、実施例1と同様の方法にて、粘着剤層付きのガラス用保護シートを得た。実施例6外面層/中間層/内面層=ポリプロピレン層/ポリエチレン層/ポリプロピレン層3層フィルムの代わりに、厚さ100μmのポリプロピレン層ランダムポリプロピレン日本ポリプロ製、WINTEKWFK4TA、Tm:125°C単層をTダイ法にて押出成型し、前記ポリプロピレン層の内面側をコロナ処理し、更に粘着剤A溶液の代わりに、粘着剤C溶液を用いたこと以外は、実施例1と同様の方法にて、粘着剤層付きのガラス用保護シートを得た。比較例1外面層/中間層/内面層=ポリプロピレン層/ポリエチレン層/ポリプロピレン層3層シートを厚さ比=1/2/110μm/20μm/10μmになるようにTダイ法にて、押出成型し、総厚さが40μmになるように調製したこと以外は、実施例1と同様の方法にて、粘着剤層付きのガラス用保護シートを得た。比較例2厚さ75μmの剥離処理したポリエチレンテレフタレートPET上に、硬化後の厚さが50μmになるように前記ウレタンポリマー-アクリル系モノマー混合溶液を塗布した。更にこの上から、セパレーターとして剥離処理した厚さ100μmのPETフィルムで被覆した後、被覆面に対して、紫外線メタルハイドロランプ使用、照度290mW/cm2、光量:4600mJ/cm2を照射して、硬化させて、更に、140°C×3分間乾燥することにより、未反応モノマーを重合することにより、ガラス用保護シートであるウレタン-アクリル複合フィルムを得た。比較例3硬化後の厚さを100μmに調製したこと以外は、比較例2と同様の方法にて、ガラス用保護シートであるウレタン-アクリル複合フィルムを得た。比較例4ポリ塩化ビニルPVCコンパウンド重合度1050100重量部に対して、フタル酸-2-エチルヘキシルDOP30重量部を、カレンダー法160°Cにて混練して、厚さ70μmのガラス用保護シートであるPVCフィルムを得た。比較例5厚さが200μmになるように調製したこと以外は、比較例4と同様の方法にて、ガラス用保護シートであるPVCフィルムを得た。上記表1の結果より、実施例においては、引張弾性率や厚さが所望の範囲に含まれるため、傷面積率も所望の範囲に含まれることになり、耐衝撃性に優れ、更に写像鮮明性や風剥がれ性も良好な結果を得られているため、視認性や接着信頼性にも優れていることが確認できた。更に曲げ強度も所望の範囲に含まれるため、追従性や、それに伴う接着信頼性、作業性にも優れることが確認できた。これに対して、本発明の構成と異なる比較例においては、例えば、比較例1では、厚みが小さく、傷面積率や曲げ強度が所望の数値範囲を外れるため、耐衝撃性や追従性に劣ることが確認され、比較例2においては、引張弾性率や厚さが小さいため、傷面積率や曲げ強度が所望の数値範囲を外れるため、耐衝撃性や追従性に劣り、更に、表面粗さが大きいため、写像鮮明性に劣ることが確認された。また、比較例3では、引張弾性率が小さいため、曲げ強度が所望の数値範囲を外れ、耐衝撃性に劣り、更に、表面粗さが大きいため、写像鮮明性も劣ることが確認された。また、比較例4及び比較例5においては、表面粗さが大きいため、写像鮮明性が悪化することが確認された。以上により、本発明のガラス用保護シートは、接着信頼性、視認性、および耐衝撃性に優れたものとなることが明らかとなった。"